(57)【要約】【課題】軽量化され、開放感があり、熱膨張が小さく、かつ見栄えを損なうことがほとんどない自動車用窓材を提供する。【解決手段】透明樹脂から形成される板材と、前記板材に用いられる透明樹脂と同じ透明樹脂および表面処理された無機ナノ粒子を含む複合樹脂から形成される枠材と、を含む自動車用窓材であって、前記枠材が前記板材の外周部の少なくとも一部と一体化されてなることを特徴とする、自動車用窓材である。【選択図】図１
2009234432.tif 000002
【特許請求の範囲】
【請求項１】
透明樹脂から形成される板材と、
前記板材に用いられる透明樹脂と同じ透明樹脂および表面処理された無機ナノ粒子を含む複合樹脂から形成される枠材と、
を含む自動車用窓材であって、前記枠材が前記板材の外周部の少なくとも一部と一体化されてなることを特徴とする、自動車用窓材。
【請求項２】
前記板材と前記枠材とが接着剤を介さずに接着されてなることを特徴とする、請求項１に記載の自動車用窓材。
【請求項３】
前記板材と前記枠材との接着部の構造は、前記枠材が前記自動車用窓材の外周部から内側に向かって段差および傾斜の少なくとも一方を有し、かつ前記段差または前記傾斜の部分に前記板材が内挿された嵌合構造であることを特徴とする、請求項１または２に記載の自動車用窓材。
【請求項４】
他部品を締結する箇所が前記枠材であることを特徴とする、請求項１〜３のいずれか１項に記載の自動車用窓材。
【請求項５】
表面の一部または全部にハードコートが施されていることを特徴とする、請求項１〜４のいずれか１項に記載の自動車用窓材。
【請求項６】
前記ハードコートが、アクリル系ハードコート材、シリコーン系ハードコート材、およびメラミン系ハードコート材からなる群より選択される少なくとも１種の材料を用いて施されることを特徴とする、請求項５に記載の自動車用窓材。
【請求項７】
前記無機ナノ粒子が下記化学式（１）で表される酸化アルミニウムナノ粒子であることを特徴とする、請求項１〜６のいずれか１項に記載の自動車用窓材；
【化１】
2009234432.tif 000014
前記化学式（１）中、ｎは０または１である。
【請求項８】
前記酸化アルミニウムナノ粒子の短軸長さが５〜２０ｎｍであり、前記酸化アルミニウムナノ粒子の長軸長さが５０〜５００ｎｍであることを特徴とする、請求項７に記載の自動車用窓材。
【請求項９】
前記酸化アルミニウムナノ粒子の表面が、下記化学式（２）で表される有機スルホン酸化合物で処理されていることを特徴とする、請求項７または８に記載の自動車用窓材；
【化２】
2009234432.tif 000015
前記化学式（２）中、Ｒは置換されているかまたは非置換のアリール基である。
【請求項１０】
前記透明樹脂がポリカーボネートであることを特徴とする、請求項１〜９のいずれか１項に記載の自動車用窓材。
【請求項１１】
請求項１〜１０のいずれか１項に記載の自動車用窓材を含むサンルーフ構造体。
【請求項１２】
請求項１〜１０のいずれか１項に記載の自動車用窓材を含むバックドア構造体。
【発明の詳細な説明】
【技術分野】
【０００１】
本発明は、自動車用窓材に関する。さらに詳細には、本発明は、視界や開放感を向上させた自動車用窓材に関する。
【背景技術】
【０００２】
現在の自動車用のサンルーフは、特に開放感を向上させる観点から大型化が進み、面積が１ｍ２を超える大型のサンルーフも珍しくなくなってきている。構成する材料としては、ガラス製のものでは、ＪＩＳ  Ｒ３２１１に規定された２枚のガラス板をポリビニルブチラールの中間膜接着剤で接着した合わせガラスがある。合わせガラスを用いないものでは、ＪＩＳ  Ｒ３２１１に規定されたガラス１枚からなる強化ガラスが一般に知られている。しかしながら、ガラス製のサンルーフは、車両の重量増に繋がることから、これに代わる軽量である材料が求められている。
【０００３】
ガラスに代わる軽量の透明材料としては、透明樹脂を用いたものが知られている。例えば、特許文献１には、透明プラスチック基材表面にアクリル樹脂を５０質量％以上含有する塗膜層と、オルガノシロキサン樹脂からなる熱硬化塗膜層とが積層された透明プラスチック複合体が開示されている。
【０００４】
特許文献２には、常温硬化型接着剤を使用した接着剤層と合成樹脂板およびガラス板とが密着して剥離を生じない合成樹脂板とガラス板との異材合わせガラス板およびその製造方法が開示されている。また、特許文献２には、ガラス板と、アクリル樹脂およびポリカーボネート樹脂の共押出シートとの複層体であって、ガラス板はアクリル樹脂面でポリビニルブチラール樹脂を介して接合している積層体が開示されている。
【０００５】
さらに、特許文献３には、ガラス板と、複数枚の同種または異種の樹脂シートとを重ね合わせてなる樹脂板とが一体化した異層合わせガラスが開示されている。
【特許文献１】特開２００１−２３２７２８号公報
【特許文献２】特開平６−９９５４７号公報
【特許文献３】特開２０００−１３４５号公報
【発明の開示】
【発明が解決しようとする課題】
【０００６】
上述のように、ガラスに代わる窓材としては多くの公知技術があるが、軽量化という目的においては、特許文献１に記載のような、透明樹脂を用いたものしかない。しかしながら、樹脂のみから形成される窓材は、材料の熱膨張が大きいことから隣接する部品との隙間を大きくせざるを得ないなど、見栄えを損なうことに繋がる。
【０００７】
熱膨張を抑制するためには、例えば、ガラス繊維などで補強した樹脂で窓材の外周部を包埋するまたは接着するという手段があるが、このような材料は不透明であることから、開放感が損なわれるという問題があった。
【０００８】
そこで本発明は、軽量化され、開放感があり、熱膨張が小さく、かつ見栄えを損なうことがほとんどない自動車用窓材を提供することを目的とする。
【課題を解決するための手段】
【０００９】
本発明者らは、上記の課題に鑑み、鋭意研究を積み重ねた結果、以下のことを見出した。すなわち、透明樹脂から形成される板材と、板材に用いられる透明樹脂と同じ透明樹脂および表面処理された無機ナノ粒子を含む複合樹脂から形成される枠材と、を含む自動車用窓材が、本発明の課題を解決しうることを見出し、本発明を完成するに至った。
【００１０】
すなわち、本発明は、透明樹脂から形成される板材と、前記板材に用いられる透明樹脂と同じ透明樹脂および表面処理された無機ナノ粒子を含む複合樹脂から形成される枠材と、を含む自動車用窓材であって、前記枠材が前記板材の外周部の少なくとも一部と一体化されてなることを特徴とする、自動車用窓材である。
【発明の効果】
【００１１】
本発明によれば、軽量化され、開放感があり、熱膨張が小さく、かつ見栄えを損なうことがほとんどない自動車用窓材が提供されうる。
【発明を実施するための最良の形態】
【００１２】
以下、本発明を詳細に説明する。
【００１３】
本発明は、透明樹脂から形成される板材と、前記板材に用いられる透明樹脂と同じ透明樹脂および表面処理された無機ナノ粒子を含む複合樹脂から形成される枠材と、を含む自動車用窓材であって、前記枠材が前記板材の外周部の少なくとも一部と一体化されてなることを特徴とする、自動車用窓材である。
【００１４】
まず、本発明の自動車用窓材について、図面を参照して説明する。なお、本発明においては、説明の都合上、図面が誇張されており、本発明の技術的範囲は、図面に掲示する形態に限定されない。したがって、図面以外の形態も採用されうる。
【００１５】
図１は、本発明の自動車用窓材の一例を示す概略平面図およびＡ−Ａ線概略断面図である。図１に示す自動車用窓材１０は、透明樹脂から形成される板材１の外周部すべてが、透明樹脂と無機ナノ粒子とを吹含む複合樹脂から形成される枠材２と一体化されている。このように板材と枠材とを一体化させることによって、透明樹脂の熱膨張が大きい場合であっても、透明樹脂および複合樹脂の複合構造体である本発明の自動車用窓材の熱膨張を抑制することができる。また、透明樹脂に無機ナノ粒子を分散させた複合樹脂は高い剛性を有することから、本発明の自動車用窓材の強度も向上する。さらに、枠材２は、板材１に用いられている透明樹脂と同じ透明樹脂を用いることから、透明樹脂と複合樹脂との屈折率差を小さくすることができ、自動車用窓材全体の透明性を維持することができる。よって、本発明の自動車用窓材は、開放感に優れる。
【００１６】
図２は、透明樹脂から形成される板材１の外周部の一部が、樹脂Ｂから形成される枠材２と一体化された自動車用窓材２０の概略図である。図２のように、板材の外周部すべてが複合樹脂から形成される枠材と一体化される必要はなく、板材の形状や隣接する部品との合わせ形状などに応じて、前記板材の一部のみを前記枠材と一体化させてもよい。
【００１７】
前記枠材と前記板剤との接着部の構造は、前記枠材が内側に段差または傾斜を有する外枠形状であり、かつ前記段差または前記傾斜の部分に前記板材が内挿された嵌合構造であることが好ましい。このような構造により、透明樹脂から形成される板材の質量を枠材が受け止める構造となり、板材と枠材との接着面の剥離をさらに抑制することができる。このような構造を有する板材の具体例としては、例えば、図１の自動車用窓材１０のＡ−Ａ線概略断面図およびＢ−Ｂ線概略断面図、図２の自動車用窓材２０のＢ−Ｂ線概略断面図、図３の自動車用窓材３０のＡ−Ａ線概略断面図、図４の自動車用窓材４０のＡ−Ａ線概略断面図、または図５の自動車用窓材５０のＡ−Ａ線概略断面図などに示す構造が挙げられる。なお、図１〜図５に示す嵌合構造は、図１および図２に示す自動車用枠材の使用状態が、図の下側が下向きになることにより設計された形状であり、嵌合構造がこれらに限定されるものではない。
【００１８】
また、前記枠材は、図３の自動車用窓材３０の概略斜視図や図４の自動車用窓材４０の概略平面図に示すように、本発明の自動車用窓材の外周部だけでなく、自動車用窓材の中心を通るような構造をとることもできる。このような形状とすることにより、強度がより向上した自動車用窓材となりうる。
【００１９】
また、本発明の自動車用窓材と他部品とを締結する場合、その締結箇所を複合樹脂から形成される枠材とすることが、応力負荷や熱負荷による自動車用窓材の変形を抑制することができるため好ましい。ここで、前記の「他部品」とは、ボルト、クリップなどの鋲締部品や、ルームランプ、アシストグリップなどの内装部品などを意味する。
【００２０】
以下、本発明の自動車用窓材を構成する材料について、詳細に説明する。
【００２１】
［板材］
本発明の自動車用窓材の板材として用いられる透明樹脂は、従来公知のものから適宜選択することが出来る。ここで、本発明において「透明」とは、ＪＩＳ  Ｋ７１３６に準拠して測定された１ｍｍ厚さの試料の曇価が、好ましくは５％以下、より好ましくは３％以下、さらに好ましくは１％以下であることを意味する。具体的には、例えば、ポリスチレン樹脂、ハイインパクトポリスチレン樹脂、水添ポリスチレン樹脂、ポリアクリルスチレン樹脂、アクリロニトリル−ブタジエン−スチレン共重合体樹脂（ＡＢＳ樹脂）、アクリロニトリル−スチレン共重合体樹脂（ＡＳ樹脂）、アクリロニトリル−エチレン・プロピレンゴム−スチレン共重合体樹脂（ＡＥＳ樹脂）、アクリロニトリル−スチレン−アクリレート共重合体樹脂（ＡＳＡ樹脂）、ポリアルキルメタクリレート樹脂、ポリメタクリルメタクリレート樹脂、ポリフェニルエーテル樹脂、ポリカーボネート樹脂、非晶性ポリアルキレンテレフタレート樹脂、ポリエステル樹脂、非晶性ポリアミド樹脂、ポリ−４−メチルペンテン−１、環状ポリオレフィン樹脂、または非晶性ポリアリレート樹脂などの熱可塑性樹脂、ポリエーテルスルホン、スチレン系熱可塑性エラストマー、オレフィン系熱可塑性エラストマー、ポリアミド系熱可塑性エラストマー、ポリエステル系熱可塑性エラストマー、またはポリウレタン系熱可塑性エラストマーなどの熱可塑性エラストマーが挙げられる。これら透明樹脂は単独でも、または２種以上組み合わせても用いることができる。これらの中でも、耐衝撃性、特に低温での耐衝撃性の観点から、ポリカーボネート樹脂が好ましく、芳香族ポリカーボネート樹脂がより好ましい。
【００２２】
本発明で用いられる透明樹脂は、市販品を用いてもよいし、従来公知の合成方法により合成されたものを用いてもよい。例えば、本発明で好ましく用いられる芳香族ポリカーボネート樹脂の合成方法の例としては、界面重合法、溶融エステル交換法、ピリジン法、環状カーボネート化合物の開環重合法、プレポリマ−の固相エステル交換法などの従来公知の合成方法が挙げられる。
【００２３】
前記板材の平面方向の形状は、特に制限されず、例えば、略三角形状、略正方形状、略矩形状、略五角形状、略六角形状、略円形状、略楕円形状などの形状を取りうる。前記板材の断面形状は、特に限定されない。例えば、図１のＡ−Ａ線概略断面図およびＢ−Ｂ線概略断面図、図２のＡ−Ａ線概略断面図およびＢ−Ｂ線概略断面図、図３のＡ−Ａ線概略断面図、図４のＡ−Ａ線概略断面図およびＢ−Ｂ線概略断面図などに示すような湾曲した形状であってもよい。また、図５の自動車用窓材５０のＡ−Ａ線概略断面図に示すような平板状でもよい。
【００２４】
前記板材の厚さは、２〜１０ｍｍであることが好ましく、３〜６ｍｍであることがより好ましい。
【００２５】
［枠材］
本発明の自動車用窓材の枠材として用いられる複合樹脂は、透明樹脂と界面を共有することから、その界面での光線の反射を低減させるという理由により、前記板材に用いられる透明樹脂と同じ透明樹脂を用いる。これは、透明樹脂と複合樹脂との屈折率差をできるだけ小さくするためである。また、同じ透明樹脂を用いることによって、成形時の熱を利用して、板材と枠材とを接着剤を介さずに接着することが可能となる。例えば、透明樹脂を用いて製造した板材を、金型内で射出成形し完全に固化しない状態において、または複合樹脂に与えた熱によって再度溶融することにより、オーバーモールド成形を行うことができる。これにより、接着剤による界面の透視歪みを実質的になくすことができ、より視界を遮らない自動車用窓材を得ることができる。また、前記板材と前記枠材とはことから、前記板材と前記枠材との隙間はほとんどなく、本発明の自動車用窓材の見栄えが損なわれることはほとんどない。
【００２６】
複合樹脂に用いられる透明樹脂の具体的な例は、上述と同様であるので、ここでは詳細な説明は省略するが、耐衝撃性、特に低温での耐衝撃性の観点から、ポリカーボネート樹脂が好ましく、芳香族ポリカーボネート樹脂がより好ましい。
【００２７】
また、複合樹脂は、表面処理された無機ナノ粒子を含む。前記無機ナノ粒子は、透明樹脂の強度を向上させ、その結果、複合樹脂を本発明の自動車用窓材の補強部材として用いることが可能となる。
【００２８】
前記無機ナノ粒子の具体的な例としては、例えば、酸化シリコン（シリカ）ナノ粒子、酸化鉄（ヘマタイト）ナノ粒子、酸化チタン（チタニア）ナノ粒子、酸化銅ナノ粒子、酸化亜鉛ナノ粒子、酸化錫ナノ粒子、酸化カルシウム（カルシア）ナノ粒子、酸化アルミニウム（アルミナ）ナノ粒子、酸化イットリウム（イットリア）ナノ粒子、酸化ジルコニウム（ジルコニア）ナノ粒子、酸化マグネシウム（マグネシア）ナノ粒子などが挙げられる。これらナノ粒子は、単独でもまたは２種以上組み合わせても用いることができる。
【００２９】
これら無機ナノ粒子の中でも、複合樹脂の機械的特性および光学的特性を両立させるという観点から、酸化シリコン（シリカ）ナノ粒子、酸化カルシウム（カルシア）ナノ粒子、酸化アルミニウム（アルミナ）ナノ粒子、酸化鉄（ヘマタイト）ナノ粒子、および酸化チタン（チタニア）ナノ粒子からなる群より選択される少なくとも１種が好ましい。複合樹脂の高透明性、高剛性、および低線膨張率を確保するという観点から、前記無機ナノ粒子は下記化学式（１）で表される酸化アルミニウム（アルミナ）ナノ粒子がさらに好ましい。
【００３０】
【化１】
2009234432.tif 000003
【００３１】
前記化学式（１）中、ｎは０または１である。
【００３２】
前記化学式（１）において、ｎ＝０の場合はアルミナナノ粒子となり、ｎ＝１の場合は、ベーマイトナノ粒子となる。前記アルミナナノ粒子の結晶相は、特に制限されず、例えば、α型、β型、γ型、δ型、ε型、η型、θ型、κ型、κ’型、λ型、ρ型、またはχ型などの結晶相が挙げられる。これらの中でも、結晶性や粒子の安定性の面、さらに入手の容易さなどから、α−アルミナナノ粒子、γ−アルミナナノ粒子、またはベーマイトナノ粒子がより好ましい。
【００３３】
前記無機ナノ粒子は、複合樹脂が透明性を維持するために、その大きさは可視光線の波長と同程度またはそれ以下であることが好ましい。特に、複合樹脂の剛性を向上させ、かつ複合樹脂の熱膨張をより低く抑えるという観点から、前記無機ナノ粒子の形状は、アスペクト比を有する異方性形状であることが好ましい。前記異方性形状の例としては、例えば、繊維状、紡錘状、棒状、針状、筒状、柱状、または板状などが挙げられる。
【００３４】
前記無機ナノ粒子の短軸長さは、好ましくは５〜２０ｎｍ、より好ましくは５〜１０ｎｍである。また、前記無機ナノ粒子の長軸長さは、好ましくは５０〜５００ｎｍ、より好ましくは１００〜３００ｎｍである。前記無機ナノ粒子のアスペクト比は、好ましくは１０〜１００、より好ましくは１０〜５０である。
【００３５】
なお、本発明において、前記短軸長さ、前記長軸長さ、および前記アスペクト比は、透過電子顕微鏡（ＴＥＭ）の観察により測定した値を採用するものとする。
【００３６】
前記無機ナノ粒子は、複合樹脂中での凝集を抑制するために表面処理される。表面処理に用いられる化合物、すなわち表面処理剤は、無機ナノ粒子表面に結合しうる官能基を有し、かつ無機ナノ粒子を疎水化しうる官能基を有する化合物であることが好ましい。無機ナノ粒子表面に結合しうる官能基の例としては、例えば、ヒドロキシ基、アルコキシ基、アミノ基、エーテル基、エステル基、エポキシ基、ニトロ基、スルホン酸基、スルホン酸エステル基、リン酸基、リン酸エステル基などが挙げられる。また、無機ナノ粒子を疎水化する官能基の例としては、例えば、アルキル基、アリール基などを挙げることができる。これら表面処理剤は、単独でもまたは２種以上組み合わせても用いることができる。
【００３７】
前記表面処理剤は、具体的には、シランカップリング剤、有機スルホン酸化合物、有機リン酸化合物、およびカルボン酸化合物からなる群より選択される少なくとも１種が好ましい。
【００３８】
前記シランカップリング剤の具体例としては、例えば、メトキシトリメチルシラン、アセトキシトリメチルシラン、ｔ−ブチルジメチルメトキシシラン、ジフェニルジメトキシシラン、フェニルジメチルメトキシシラン、またはフェニルメチルジメトキシシランなどが入手容易性の観点から好ましく挙げられる。
【００３９】
前記有機スルホン酸化合物は、無機ナノ粒子への結合のしやすさという観点から、下記化学式（２）で表される有機スルホン酸化合物が好ましい。
【００４０】
【化２】
2009234432.tif 000004
【００４１】
前記化学式（２）中、Ｒは置換されているかまたは非置換のアリール基である。
【００４２】
前記化学式（２）で表される有機スルホン酸化合物の具体例としては、例えば、ｏ−トルエンスルホン酸、ｍ−トルエンスルホン酸、ｐ−トルエンスルホン酸、エチルベンゼンスルホン酸、プロピルベンゼンスルホン酸、ドデシルベンゼンスルホン酸、ナフタレン−２−スルホン酸、ナフトールスルホン酸、ジメチルベンゼンスルホン酸、ジエチルベンゼンスルホン酸などが好ましく挙げられる。
【００４３】
前記有機リン酸化合物の具体例としては、例えば、モノエチルアシッドホスフェート、モノブチルアシッドホスフェート、モノペンチルアシッドホスフェート、モノヘキシルアシッドホスフェート、モノヘプチルアシッドホスフェート、モノオクチルアシッドホスフェート、モノフェニルアシッドホスフェート、モノブトキシエチルアシッドホスフェート、モノベンジルアシッドホスフェート、ジメチルアシッドホスフェート、ジエチルアシッドホスフェート、ジプロピルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、トリメチルホスフェート、トリエチルホスフェート、トリプロピルホスフェート、トリブチルホスフェート、トリペンチルホスフェート、トリヘキシルホスフェート、トリヘプチルホスフェート、トリオクチルホスフェート、トリフェニルホスフェートなどが無機ナノ粒子表面への結合のしやすさ、化合物としての安定性、入手容易性などの観点から好ましく挙げられる。
【００４４】
表面処理剤の結合のしやすさは、無機ナノ粒子の種類の影響を受けるため、最適な表面処理剤は、無機ナノ粒子の種類によって異なる。例えば、シリカナノ粒子の場合は、シランカップリング剤が最適であり、アルミナナノ粒子の場合は、有機スルホン酸が最適である。
【００４５】
表面処理された無機ナノ粒子中の表面処理剤の量は、複合樹脂が所望の透明性を確保できる量であることが好ましい。表面処理剤が透明樹脂に比べて分子量が低いことから、過剰に入れた場合は可塑剤として働き、複合樹脂の剛性低下に繋がる虞がある。具体的には、表面処理剤の量は、前記無機ナノ粒子１００質量部に対して１０〜３５質量部であることが好ましく、１８〜３０質量部であることがさらに好ましい。表面処理剤の量が１０質量部未満であると、無機ナノ粒子の分散が悪くなり、透明性が低下する虞がある。一方、３５質量部を超えると、複合樹脂の剛性が低下する虞がある。なお、本発明において、前記表面処理剤の量は、熱重量／示差熱同時分析（ＴＧ−ＤＴＡ）により分析される表面処理された無機ナノ粒子の重量減少から算出した値を採用するものとする。
【００４６】
前記表面処理剤は、無機ナノ粒子に対して、共有結合、配位結合、水素結合、または静電気的な結合など、いずれの態様で結合していても良い。前記表面処理剤は、そのすべてが同じ結合形態で無機ナノ粒子と結合している必要はなく、２種以上の結合形態が混在していてもよい。
【００４７】
前記無機ナノ粒子を表面処理する方法の詳細については、後で説明する。
【００４８】
複合樹脂中の無機ナノ粒子の含有量は、複合樹脂中の透明樹脂、複合樹脂中の表面処理剤、および複合樹脂中の無機ナノ粒子の合計量を１００質量部として、好ましくは５〜３５質量部、より好ましくは１０〜３５質量部である。さらに好ましくは１０〜２５質量部である。前記無機ナノ粒子の含有量が５質量部未満の場合、複合樹脂の剛性が低下する虞がある。また、前記無機ナノ粒子の含有量が３５質量部を超えると、複合樹脂の耐衝撃性が低下する虞がある。
【００４９】
前記板材の表面積と前記枠材の表面積との比は、特に制限されない。しかしながら、本発明の特徴をより発現させるという観点から、前記板材の表面積と前記枠材の表面積との比９：１〜５：５であることが好ましく、９：１〜７：３であることがより好ましい。
【００５０】
（製造方法）
続いて、本発明の自動車用窓材の製造方法について詳細に説明する。本発明の自動車用窓材は、例えば、下記のような製造方法で製造されうる。以下、製造方法について工程順に詳細に説明するが、下記の形態のみには制限されない。
【００５１】
［無機ナノ粒子を準備する工程］
まず、無機ナノ粒子を準備する。前記無機ナノ粒子は、市販品を用いてもよいし、合成により得られたものを用いてもよい。無機ナノ粒子の合成を行う場合、その合成方法は、無機ナノ粒子同士の癒着や結合の起こらないものであれば、特に制限されない。しかしながら、形状の均質化という観点から、水熱合成法、ゾルゲル法、または逆ミセル法などの湿式合成法により合成することが好ましい。さらに具体的には、例えば、本発明で好ましく用いられるベーマイトナノ粒子の合成方法は、特開２００６−１９３４００号公報に記載されているような、下記の〔１〕〜〔５〕の工程を含む合成方法であることが好ましい。
【００５２】
すなわち、〔１〕アルミニウム金属塩水溶液中にアルカリ水溶液を添加し、水酸化アルミニウムのゲル状物質を生成させる工程；〔２〕前記ゲル状物質を含む反応混合物を室温以上の第１の温度で第１の熱処理を施す工程；〔３〕前記第１の熱処理の後、前記ゲル状物質を含む前記反応混合物を前記第１の熱処理における前記第１の温度よりも高い第２の温度で第２の熱処理を施す工程；〔４〕前記第２の熱処理の後、前記ゲル状物質を含む前記反応混合物を前記第２の熱処理における前記第２の温度よりも低い第３の温度で第３の熱処理を施す工程；〔５〕前記第３の熱処理の後、前記ゲル状物質を含む前記反応混合物を室温以上の第４の温度で第４の熱処理を施して、前記ベーマイト粒子を製造する工程である。これらの工程の詳細な条件（熱処理の温度、熱処理の時間など）については、特開２００６−１９３４００号公報に記載の条件を適宜選択して採用することができる。
【００５３】
また、本発明で好ましく用いられる水和していない酸化アルミニウムナノ粒子の合成方法は、特開２００６−１９３４００号公報に記載されている製造方法が好ましい。すなわち、上記〔１〕〜〔５〕の工程の後に、得られたベーマイト粒子に対して焼成処理を施す工程を含む合成方法が好ましい。この焼成処理工程の詳細な条件（焼成温度、焼成時間など）についても、特開２００６−１９３４００号公報に記載の条件を適宜選択して採用することができる。
【００５４】
［無機ナノ粒子を表面処理する工程］
次いで、得られた無機ナノ粒子に対して表面処理を行う。表面処理の方法は、特に制限されない。しかしながら、表面処理剤を粒子の表面に均一に吸着させるという観点から、下記で説明する無機ナノ粒子を含むゾルを得る工程および無機ナノ粒子を含むゾルを乾燥させる工程を含む製造方法が好ましい。すなわち、前記の無機ナノ粒子を含むゾルを得る工程とは、無機ナノ粒子および表面処理剤を水またはアルコールに分散させゾルを得る工程である。前記の無機ナノ粒子を含むゾルを乾燥させる工程とは、水ゾルの場合は凍結乾燥法により水分を乾燥する。アルコールゾルの場合には常圧条件下または減圧条件下で、かつ加熱条件下においてアルコールを乾燥し、表面処理された無機ナノ粒子を得る工程である。
【００５５】
無機ナノ粒子を含むゾルを得る工程の際に用いられる溶媒の具体的な例としては、例えば、水や、メタノール、エタノール、イソプロパノールなどのアルコールが挙げられる。
【００５６】
ゾル中の無機ナノ粒子の濃度は、溶媒１００質量部に対して５〜１５質量部であることが好ましく、５〜１０質量部であることが好ましい。また、表面処理剤は、上述の通り、無機ナノ粒子１００質量部に対して１０〜３５質量部が好ましいため、この量をゾル中に添加することになる。
【００５７】
無機ナノ粒子を含むゾルを得る工程において、無機ナノ粒子を分散させる温度は、１５〜６０℃であることが好ましい。また、無機ナノ粒子を分散させる時間は１分〜１時間であることが好ましい。
【００５８】
溶媒として水を用いた場合、得られた水ゾルを凍結乾燥法により乾燥させることが好ましい。この凍結乾燥処理は、従来公知の方法に準じて行うことができ、特に制限されるものではない。具体的には、例えば、後述の実施例に記載の方法を採用することができる。
【００５９】
溶媒としてアルコールを用いた場合、常圧条件下または減圧条件下で、かつ加熱条件下で、アルコールを乾燥させることが好ましい。アルコールを乾燥する際の圧力条件は、使用するアルコールによって異なりうるが、４０〜１０１３ｈＰａであることが好ましく、４０〜５００ｈＰａであることがより好ましい。また、乾燥温度も、使用するアルコールによって異なりうるが、１５〜６０℃であることが好ましく、２５〜６０℃であることがより好ましい。さらに、乾燥時間も、使用するアルコールによって異なりうるが、５分〜１時間であることが好ましく、１０分〜１時間であることがより好ましい。
【００６０】
上記のような乾燥工程を経て、表面処理された無機ナノ粒子を得ることができる。なお、後述の複合樹脂を製造する工程において直接混練法または内添重合法を行う場合、溶媒の乾燥を行うことなしに、表面処理されていない無機ナノ粒子および表面処理剤を含む水ゾルまたはアルコールゾルをそのまま用いて複合樹脂を製造することができる。
【００６１】
［複合樹脂を製造する工程］
次いで、複合樹脂を製造する。複合樹脂は、例えば、下記のような製造方法により製造されうる。しかし、これらに制限されるものではない。
【００６２】
（１）溶剤法
本方法は、表面処理された無機ナノ粒子を有機溶媒に分散させた後、これに透明樹脂の溶液を添加して均一化させ、さらに有機溶媒を減圧加熱乾燥によって除去することにより、複合樹脂を製造する方法である。その後、必要に応じて、得られた複合樹脂を、混練機を用いて溶融混練してペレット状の複合樹脂を得る。さらに、必要に応じて、ヘプタンやアセトンなどの有機溶媒を用いた洗浄および抽出を行い、ペレット状の複合樹脂を得てもよい。
【００６３】
表面処理された無機ナノ粒子を分散させる際に用いる有機溶媒は、透明樹脂を溶解しうる溶媒を選択することが好ましい。これにより、複合樹脂の構成材料を均一に混合することができ、表面処理された無機ナノ粒子の分散性を向上させることができる。用いられる有機溶媒の具体的な例としては、例えば、シクロヘキサノン、テトラヒドロフラン（ＴＨＦ）、クロロホルム、メチレンクロライド、１，３−ジオキソラン、１，４−ジオキサン、ｏ−ジクロロベンゼンなどが挙げられる。これらのうち、着色しにくい点や溶媒が残存しにくい点から、テトラヒドロフランがより好ましい。
【００６４】
本方法において、表面処理された無機ナノ粒子と透明樹脂とを混合した後の、表面処理された無機ナノ粒子の濃度は、１０〜２５質量％であることが好ましい。また、透明樹脂の濃度は、７０〜８５質量％であることが好ましい。
【００６５】
有機溶媒を減圧加熱乾燥する際の減圧条件は、使用する有機溶媒の種類によって異なりうるが、４０〜１０１３ｈＰａであることが好ましく、４０〜５００ｈＰａであることがより好ましい。また、乾燥温度も、使用する有機溶媒の種類によって異なりうるが、１５〜６０℃であることが好ましく、２５〜６０℃であることがより好ましい。さらに、乾燥時間も、使用する有機溶媒によって異なりうるが、５分〜１時間であることが好ましく、１０分〜１時間であることがより好ましい。
【００６６】
有機溶媒を乾燥させた後、必要に応じて、さらに溶融混練を行う。これにより、表面処理された無機ナノ粒子の透明樹脂に対する分散性を、より向上させることができる。その際、用いられる混練機は特に限定されず、例えば、二軸混練機、真空微量混練押出機、ラボプラストミルなどを適宜選択して用いることができる。その際の混練条件も特に制限されず、従来公知の条件を適宜採用することができる。
【００６７】
その後、必要に応じて、ヘプタンやアセトンなどの有機溶媒を用いた洗浄および抽出を行ってもよい。
【００６８】
（２）直接混練法
本方法は、表面処理されていない無機ナノ粒子および表面処理剤を含む水ゾルもしくはアルコールゾル、またはそれらを乾燥して得られる表面処理された無機ナノ粒子の粉末を、有機溶媒を用いることなく、直接原料樹脂のペレットと混合する方法である。混練に用いる混練機としては、通常の二軸混練機の他、よりせん断力の高い深溝型のスクリューを有する高トルク・高速成形タイプの二軸混練機などを適宜選択して用いることができる。その際の混練条件も特に制限されず、従来公知の条件を適宜採用することができる。
【００６９】
混練後は、必要に応じてヘプタンやアセトンなどの溶媒を用いた洗浄・抽出を行い、ペレット状の複合樹脂を得る。
【００７０】
（３）内添重合法
本方法は、表面処理されていない無機ナノ粒子および表面処理剤を含む水ゾルまたはアルコールゾルに対して、透明樹脂の原料となるモノマーおよび重合触媒を添加し、重合させることによって粗コンポジットを得る工程を含む方法である。この重合の際の反応条件は特に限定されず、透明樹脂が重合できる条件であればよい。
【００７１】
粗コンポジットの分離方法としては、貧溶媒による造粒や、減圧・加熱環境による溶媒除去する方法などを適宜選択することができる。得られた粗コンポジットは、必要に応じて破砕した後乾燥し、混練機（二軸押出成形機、真空微量混練押出機、ラボプラストミル等）を用いた溶融混練を行い、ペレット状の複合樹脂を得る。さらに、必要に応じて、ヘプタンやアセトンなどを用いた洗浄・抽出を行い、ペレット状の複合樹脂を得てもよい。
【００７２】
以上のような方法により、本発明の自動車用窓材の枠材として用いられる複合樹脂を得ることができる。なお、本発明の自動車用窓材の板材として用いられる透明樹脂は、上述したように、市販品を用いてもよいし、従来公知の合成方法により合成されたものを用いてもよい。
【００７３】
［透明樹脂および複合樹脂の成形］
次に、透明樹脂および上記で製造した複合樹脂を用いて成形する。成形方法は、例えば、射出成形法、射出プレス成形法、２色成形法、押出成形法、熱プレス法、ブロー成形法などが挙げられる。これら成形方法は、１種類のみの成形方法を用いてもよいし、２種以上の成形方法を組み合わせてもよい。これらの中でも、大型の窓材を作製する観点から、好ましくは射出成形法、射出プレス成形法である。
【００７４】
成形条件は特に制限されず、例えば、後述の実施例に記載の成形条件を採用することができる。
【００７５】
本発明の自動車用窓材は、ガラス部分を含まないことから、実使用時においてはその表面の一部または全部に、傷付を防止するハードコート処理を施すことが好ましい。例えば、本発明の自動車用窓材をバックドア構造体に用いる場合、少なくともワイパーが摺動する部分にハードコート処理を施すことが好ましい。この他にも、前記ハードコート処理は、透明樹脂から形成される板材部分のみに施してもよいし、複合樹脂から形成される枠材部分を含めた全面に施してもよい。また、本発明の自動車用窓材の外表面にのみハードコート処理を施してもよいし、本発明の自動車用窓材の外表面および内表面の両方にハードコート処理を施してもよい。
【００７６】
ハードコート材料は特に制限されず、例えば、アクリル系ハードコート材、シリコーン系ハードコート材、メラミン系ハードコート材など、従来公知の材料から適宜選択して用いることができる。これらハードコート材は単独でも、または２種以上組み合わせて用いてもよい。また、ハードコート処理の方法も特に制限されず、スプレーコート法、ディッピング法など従来公知の方法を用いることができる。
【００７７】
本発明の自動車用窓材は、その性能を損なわない範囲内で、他の成分を含むことができる。前記他の成分の具体的な例としては、例えば、ヒンダードフェノール系化合物、ヒドロキノン系化合物、もしくはチオエーテル系化合物などの酸化防止剤または熱安定剤、レゾルシノール系化合物、サリシレート系化合物、ベンゾトリアゾール系化合物、またはベンゾフェノン系化合物などの紫外線吸収剤、シリコーン樹脂、モンタン酸およびその塩、ステアリン酸およびその塩、ステアリルアルコール、もしくはステアリルアミドなどの滑剤または離型剤、ニトロシンなどの染料、硫化カドミウムまたはフタロシアニン系化合物などの顔料、シリコンオイルなどの添加剤添着液、あるいはタルクまたはカオリンなどの結晶核剤などが挙げられる。
【００７８】
本発明の自動車用窓材は、例えば、サンルーフ構造体、バックドア構造体、サイドドアなどに用いることができる。
【実施例】
【００７９】
本発明を実施例および比較例を用いて、さらに詳細に説明する。ただし、本発明の技術的範囲が、下記の実施例のみに制限されるわけではない。
【００８０】
なお、すべての実施例および比較例において、得られた評価用窓材の側面を除く全面に、下記表１に示すプライマーおよびハードコート材による処理をディッピングにて施した。
【００８１】
【表１】
2009234432.tif 000005
【００８２】
（製造例１：粒子ａ１の製造）
機械式攪拌機を備えたテフロン製ビーカーに、２５℃で、２．０Ｍの塩化アルミニウム六水和物水溶液  ４０ｍｌを入れ、恒温槽で１０℃に保ちつつ、攪拌（回転数  ７００ｒｐｍ）を行った。水酸化ナトリウム水溶液（５．１０Ｍ、４０ｍｌ、２５℃）を、２５℃で約６分かけて滴下した。滴下終了後さらに１０分間攪拌を続け、攪拌終了後溶液のｐＨを測定した。ｐＨは、７．０８であった。この溶液を、テフロンライナーを備えたオートクレーブに入れ、密栓し、オーブンで１２０℃、２４時間加熱した（第１の熱処理）。第１の熱処理終了後、オートクレーブをオイルバスヘ移し、１８０℃で３０分間加熱した（第２の熱処理）。第２の熱処理終了後、オートクレーブを流水へ入れ、急速冷却（約１０℃）をした（第３の熱処理）。第３の熱処理終了後、前記オートクレーブを再びオーブンヘ入れ、１５０℃で１日加熱を続けた（第４の熱処理）。その後、前記オートクレーブを流水で冷却し、遠心分離（回転数：３００００ｒｐｍ、分離時間：３０ｍｉｎ）を行って上澄みを除去した。次に、遠心水洗３回、水−メタノール混合溶媒（体積比  水：メタノール＝０．５：９．５）による遠心洗浄を１回行なった。その後、凍結乾燥機を用いて乾燥させることにより、無色結晶を得た。この無色結晶はＸ線回折により、ベーマイト（サンプル名：粒子ａ１）であることがわかった。また、透過電子顕微鏡（ＴＥＭ）を用いて粒子の形状およびサイズを調べたところ、長さ約２００ｎｍ、直径５ｎｍ、アスペクト比が約４０である針状の形状を有することがわかった。
【００８３】
（製造例２：粒子ａ２の製造）
２．０Ｍ  塩化アルミニウム六水和物水溶液の代わりに、６．０Ｍ  塩化アルミニウム六水和物水溶液を用いたこと以外は、製造例１と同様にしてベーマイト（サンプル名：粒子ａ２）を合成した。ＴＥＭを用いて粒子の形状およびサイズを調べたところ、長さ約５０ｎｍ、直径２０ｎｍ、およびアスペクト比が約２．５の針状の形状を有することがわかった。
【００８４】
（製造例３：粒子ａ３の製造）
２．０Ｍ  塩化アルミニウム六水和物水溶液の代わりに、１．０Ｍ  塩化アルミニウム六水和物水溶液を用いたこと以外は、製造例１と同様にしてベーマイト（サンプル名：粒子ａ３）を合成した。ＴＥＭを用いて粒子の形状およびサイズを調べたところ、長さ約５００ｎｍ、直径約５ｎｍ、アスペクト比が約１００の針状の形状を有することがわかった。
【００８５】
（粒子ａ４の水分散液）
粒子ａ４の水分散液として、触媒化成工業株式会社製  Ｃａｔａｌｏｉｄ−ＡＳ−３（長軸長さが１００ｎｍであり短軸長さが１０ｎｍであるベーマイトナノ粒子を含む水分散液、固形分７質量％、比重１．０５）を用いた。
【００８６】
（透明樹脂Ａ）
三菱エンジニアリングプラスチックス株式会社製  ポリカーボネート樹脂（商品名：ノバレックス（登録商標）７０３０Ａ、以下、透明樹脂Ａとも称する）を用いた
（製造例４：複合樹脂Ｂ１の製造）
ベーマイトの濃度が８質量％となるように、上記製造例１で合成した粒子ａ１を水に分散させ、次いでドデシルベンゼンスルホン酸をベーマイト１００質量部に対して、２８．５質量部となるように添加した。その後、凍結乾燥機（共和真空技術株式会社製、ＲＬＥＩＩ−５２）を用いて、下記表２に示す手順で凍結乾燥を行った。
【００８７】
【表２】
2009234432.tif 000006
【００８８】
表２に示す一連の操作の結果、１１８ｇのベーマイト型アルミナ粉末（凍結乾燥物）が得られた。
【００８９】
次に、得られた粉末をテトラヒドロフラン（ＴＨＦ）中にベーマイトが８質量％になるように分散させ、さらに、ＴＨＦ蒸発後、固形分中にアルミナ灰分として１４質量％になるように、透明樹脂Ａを加えた。透明樹脂Ａが溶解した後、ＴＨＦを揮発させ、複合樹脂を得た（サンプル名：複合樹脂Ｂ１）。
【００９０】
（製造例５：複合樹脂Ｂ２の製造）
粒子ａ１の代わりに粒子ａ２を用いたこと以外は、製造例４と同様にして複合樹脂Ｂ２を製造した。
【００９１】
（製造例６：複合樹脂Ｂ３の製造）
粒子ａ１の代わりに粒子ａ３を用いたこと以外は、製造例４と同様にして複合樹脂Ｂ３を製造した。
【００９２】
（製造例７：複合樹脂Ｂ４の製造）
粒子ａ４の水分散液に対して、ドデシルベンゼンスルホン酸を、酸化アルミニウム１００質量部に対して２８．５質量部となるように添加した。その後、凍結乾燥機（共和真空技術株式会社製、ＲＬＥＩＩ−５２）を用いて、前記表２に示す手順で凍結乾燥を行った。
【００９３】
次に、得られた粉末をＴＨＦ中に酸化アルミニウムが８質量％になるように分散させ、さらに、ＴＨＦ蒸発後、固形分中にアルミナ灰分として１４質量％になるように、透明樹脂Ａを加えた。透明樹脂Ａが溶解した後、ＴＨＦを揮発させ、複合樹脂を得た（サンプル名：複合樹脂Ｂ４）。
【００９４】
（樹脂Ｘ）
直径１５μｍ、長さ２１０μｍ、アスペクト比１４のガラス繊維を１０質量％含むポリカーボネート樹脂（三菱エンジニアリングプラスチック株式会社製、商品名：ノバレックス（登録商標）７０２５Ｇ１０、以下「樹脂Ｘ」と称する）を用いた。
【００９５】
（実施例１）
射出成形機を用いて、図６の符号１で示される板材の部分（大きさ：８０×８０ｍｍ、厚さ：４ｍｍ）を透明樹脂Ａで作製した。次いで、前記射出成形機およびプレス成形機を用いて、図６の符号２で示される枠材の部分を、複合樹脂Ｂ１を用いて作製し、評価用窓材を完成させた（出来上がり寸法；大きさ：約１００ｍｍ×１００ｍｍ、厚さ：４ｍｍ）。
【００９６】
透明樹脂Ａおよび複合樹脂Ｂ１の射出成形の条件および複合樹脂Ｂ１のプレス成形の条件は、下記表３の通りであった。
【００９７】
【表３】
2009234432.tif 000007
【００９８】
（実施例２）
図６の符号２で示される枠材の部分を、複合樹脂Ｂ２を用いて作製したこと以外は、実施例１と同様にして、評価用窓材を作製した（出来上がり寸法；大きさ：約１００ｍｍ×１００ｍｍ、厚さ：４ｍｍ）。射出成形およびプレス成形の条件は、上記表３と同様であった。
【００９９】
（実施例３）
図６の符号２で示される枠材の部分を、複合樹脂Ｂ３を用いて作製したこと以外は、実施例１と同様にして、評価用窓材を作製した（出来上がり寸法；大きさ：約１００ｍｍ×１００ｍｍ、厚さ：４ｍｍ）。射出成形およびプレス成形の条件は、上記表３と同様であった。
【０１００】
（実施例４）
図６の符号２で示される枠材の部分を、複合樹脂Ｂ４を用いて作製したこと以外は、実施例１と同様にして、評価用窓材を作製した（出来上がり寸法；大きさ：約１００ｍｍ×１００ｍｍ、厚さ：４ｍｍ）。射出成形およびプレス成形の条件は、上記表３と同様であった。
【０１０１】
（実施例５）
射出プレス成形機を用いて、図７の符号１で示される板材の部分を透明樹脂Ａで作製した。次いで、板材を再度射出プレス成形機内の金型に入れ、図７の符号２で示される枠材の部分を、複合樹脂Ｂ４を用いて作製し、図７に示す評価用窓材７０（大きさ：約８００ｍｍ×６００ｍｍ、厚さ：約４ｍｍ）を完成させた。射出プレス成形の条件は、下記表４の通りであった。
【０１０２】
【表４】
2009234432.tif 000008
【０１０３】
（比較例１）
図６の符号２で示される枠材の部分を、透明樹脂Ａを用いて作製したこと以外は、実施例１と同様にして、評価用窓材を作製した（出来上がり寸法；大きさ：約１００ｍｍ×１００ｍｍ、厚さ：４ｍｍ）。射出成形およびプレス成形の条件は、下記表５の通りであった。
【０１０４】
【表５】
2009234432.tif 000009
【０１０５】
（比較例２）
図６の符号２で示される枠材の部分を、樹脂Ｘを用いて作製したこと以外は、実施例１と同様にして、評価用窓材を作製した（出来上がり寸法；大きさ：約１００ｍｍ×１００ｍｍ、厚さ：４ｍｍ）。射出成形およびプレス成形の条件は、下記表６の通りであった。
【０１０６】
【表６】
2009234432.tif 000010
【０１０７】
（比較例３）
射出プレス成形機を用いて、図７の符号１で示される板材の部分を透明樹脂Ａで作製した。次いで、作製した板材を再度射出プレス成形機内の金型に入れ、図７の符号２で示される枠材の部分を、樹脂Ｘを用いて作製し、図７に示す評価用窓材７０（大きさ：約８００ｍｍ×６００ｍｍ、厚さ：約４ｍｍ）を完成させた。射出プレス成形の条件は、下記表７の通りであった。
【０１０８】
【表７】
2009234432.tif 000011
【０１０９】
（熱膨張率）
上記実施例１〜４および比較例１〜２で作製した、図６に示す評価用窓材６０を、９０℃のオーブン中に１０分間放置した後、取り出して寸法を速やかに測った。表９中の数値は、（９０℃における寸法−２０℃における寸法）／（２０℃における寸法×７０℃）で算出した。計測は、図６に示すＡ−Ａ線の寸法を計測した。
【０１１０】
（剛性）
上記実施例１〜４および比較例１〜２で作製した評価用窓材の片端（２０ｍｍまで）を固定し、反対端から１０ｍｍの部分に、５００ｇの分銅を置いた際の変形量をｍｍ単位で計測した。すなわち、分銅の重力が図８の黒い矢印の方向にかかっていることになる。表中の数値は、２３℃でのこの変形量を記した。
【０１１１】
（透過性）
図９の下側から上側に向かって、すなわち、図９の黒矢印に示す方向で、評価用窓材を通して５ｍ先の白色蛍光灯を見たときの色調を、目視で判断した。表９中の「透明」とは、蛍光灯の輪郭が明瞭で且つ、色調がほぼ白色であったことを示す。表９中の「微濁」とは、蛍光灯の輪郭は鮮明ではあるものの散乱によって色調が薄黄色であったことを示す。表９中の「白濁」とは、蛍光灯の輪郭がぼやける状態であったことを示す。
【０１１２】
（耐摩耗性）
ＪＩＳ  Ｒ３２１２に記載の方法に準じて、耐磨耗性を測定した。ヘイズの測定は、へイズメーター（村上色彩研究所製  ＨＭ−６５）を用いて行った。摩耗試験後のＨａｚｅと摩耗試験前のＨａｚｅとの差（△Ｈ、単位は％）を測定した。
【０１１３】
（熱履歴を与えた後の形状の評価）
実施例５および比較例３で作製した評価用窓材を恒温槽内に水平に置き、下記表８に記載の熱サイクルを１サイクルとして計１０サイクルを評価用窓材に与え、熱履歴を与える前と熱履歴を与えた後の形状の変化を観察した。
【０１１４】
【表８】
2009234432.tif 000012
【０１１５】
熱膨張量、剛性、透過性、耐摩耗性、および熱履歴を与えた後の状態の評価結果を下記表９に示す。
【０１１６】
【表９】
2009234432.tif 000013
【０１１７】
上記表９から明らかなように、比較例１〜２の窓材と比較して、本発明の範囲内である実施例１〜４の窓材は、低熱膨張率、高剛性、および高い透明性を有する窓材であることがわかった。また、実施例５の窓材は、熱履歴を与えた後でも、板材と枠材との界面における剥離が発生せず、形状が変化しないことがわかった。
【０１１８】
以上、具体例を挙げながら本発明をさらに詳細に説明してきたが、本発明は上記内容に限定されるものではなく、本発明の範囲を逸脱しない限りにおいてあらゆる変形や変更が可能である。
【図面の簡単な説明】
【０１１９】
【図１】本発明の自動車用窓材の一例を示す概略平面図、Ａ−Ａ線概略断面図、およびＢ−Ｂ線概略断面図である。
【図２】本発明の自動車用窓材の一例を示す概略平面図、Ａ−Ａ線概略断面図、およびＢ−Ｂ線概略断面図である。
【図３】本発明の自動車用窓材の一例を示す概略斜視図およびＡ−Ａ線概略断面図である。
【図４】本発明の自動車用窓材の一例を示す概略平面図、Ａ−Ａ線概略断面図、およびＢ−Ｂ線概略断面図である。
【図５】本発明の自動車用窓材の一例を示す概略斜視図およびＡ−Ａ線概略断面図である。
【図６】本発明の実施例１〜４および比較例１〜２で作製した評価用窓材の概略斜視図およびＡ−Ａ線概略断面図である。
【図７】本発明の実施例１〜４および比較例１〜２で作製した評価用窓材の概略平面図、Ａ−Ａ線概略断面図、およびＢ−Ｂ線概略断面図である。
【図８】実施例における剛性の評価方法を示す概略図である。
【図９】実施例における透過性の評価方法を示す概略図である。
【符号の説明】
【０１２０】
１    板材、
２    枠材、
１０、２０、３０、４０、５０    自動車用窓材、
６０、７０    評価用窓材。
【図１】
2009234432.tif 000016
【図２】
2009234432.tif 000017
【図３】
2009234432.tif 000018
【図４】
2009234432.tif 000019
【図５】
2009234432.tif 000020
【図６】
2009234432.tif 000021
【図７】
2009234432.tif 000022
【図８】
2009234432.tif 000023
【図９】
2009234432.tif 000024